【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
プレストレス状態前に１０，０００ポンド／平方インチ（７０３．１ｋｇ／ｃｍ２）以上の圧縮強度、及び１，０００ポンド／平方インチ（７０．３１ｋｇ／ｃｍ２）以上のプレストレス圧縮力を有する、プレストレスト発泡ガラスタイル。
【請求項２】
前記プレストレス圧縮力が、２，０００ポンド／平方インチ（１４０．６１ｋｇ／ｃｍ２）以上である、請求項１に記載のプレストレスト発泡ガラスタイル。
【請求項３】
前記プレストレス圧縮力が、３，０００ポンド／平方インチ（２１０．９２ｋｇ／ｃｍ２）以上である、請求項１に記載のプレストレスト発泡ガラスタイル。
【請求項４】
前記プレストレス圧縮力が、４，０００ポンド／平方インチ（２８１．２３ｋｇ／ｃｍ２）以上である、請求項１に記載のプレストレスト発泡ガラスタイル。
【請求項５】
前記プレストレス圧縮力が、５，０００ポンド／平方インチ（３５１．５４ｋｇ／ｍ２）以上である、請求項１に記載のプレストレスト発泡ガラスタイル。
【請求項６】
前記プレストレスト発泡ガラスタイルの内側で、引張部材が引張力を受けて前記プレストレス圧縮力を与える、請求項１に記載のプレストレスト発泡ガラスタイル。
【請求項７】
前記引張部材は引張ボルトから構成される、請求項６に記載のプレストレスト発泡ガラスタイル。
【請求項８】
前記引張部材はワイヤから構成される、請求項６に記載のプレストレスト発泡ガラスタイル。
【請求項９】
前記引張部材は炭素繊維から構成される、請求項６に記載のプレストレスト発泡ガラスタイル。
【請求項１０】
前記引張部材は、ワイヤが７本の標準的なプレストレスストランドから構成される、請求項６に記載のプレストレスト発泡ガラスタイル。
【請求項１１】
前記引張部材は、ワイヤが７本の小型のプレストレスストランドから構成される、請求項６に記載のプレストレスト発泡ガラスタイル。
【請求項１２】
前記引張部材はロッドである、請求項６に記載のプレストレスト発泡ガラスタイル。
【請求項１３】
前記プレストレスト発泡ガラスタイルの外側で、引張部材が引張力を受けて前記プレストレス圧縮力を与える、請求項１に記載のプレストレスト発泡ガラスタイル。
【請求項１４】
前記引張部材は引張ボルトから構成される、請求項１３に記載のプレストレスト発泡ガラスタイル。
【請求項１５】
前記引張部材はワイヤから構成される、請求項１３に記載のプレストレスト発泡ガラスタイル。
【請求項１６】
前記引張部材は炭素繊維から構成される、請求項１３に記載のプレストレスト発泡ガラスタイル。
【請求項１７】
前記引張部材は、ワイヤが７本の標準的なプレストレスストランドから構成される、請求項１３に記載のプレストレスト発泡ガラスタイル。
【請求項１８】
前記引張部材は、ワイヤが７本の小型のプレストレスストランドから構成される、請求項１３に記載のプレストレスト発泡ガラスタイル。
【請求項１９】
前記引張部材はロッドである、請求項１３に記載のプレストレスト発泡ガラスタイル。
【請求項２０】
前記引張部は角鉄である、請求項１３に記載のプレストレスト発泡ガラスタイル。
【請求項２１】
前記引張部材はプレートである、請求項１３に記載のプレストレスト発泡ガラスタイル。
【請求項２２】
前記引張部材はバーである、請求項１３に記載のプレストレスト発泡ガラスタイル。
【請求項２３】
建物又は他の構造物において使用するプレストレスト組立品であって、
プレストレス状態前に１０，０００ポンド／平方インチ（７０３．１ｋｇ／ｃｍ２）以上の圧縮強度、及び１，０００ポンド／平方インチ（７０．３１ｋｇ／ｃｍ２）以上のプレストレス圧縮力を有する、少なくとも１つのプレストレスト発泡ガラスタイルと、
少なくとも２つの金属梁と、
１つ以上の引張部材と
を含み、前記少なくとも１つのプレストレスト発泡ガラスタイルは、前記少なくとも２つの金属梁の間に設置され、且つ少なくとも１，０００ポンド／平方インチ（７０．３１ｋｇ／ｃｍ２）の圧縮力で前記１つ以上の引張部材により保持される、プレストレスト組立品。
【請求項２４】
前記少なくとも１つのプレストレスト発泡ガラスタイルの前記プレストレス圧縮力が、２，０００ポンド／平方インチ（１４０．６１ｋｇ／ｃｍ２）以上である、請求項２３に記載のプレストレスト組立品。
【請求項２５】
前記少なくとも１つのプレストレスト発泡ガラスタイルの前記プレストレス圧縮力が、３，０００ポンド／平方インチ（２１０．９２ｋｇ／ｃｍ２）以上である、請求項２３に記載のプレストレスト組立品。
【請求項２６】
前記少なくとも１つのプレストレスト発泡ガラスタイルの前記プレストレス圧縮力が、４，０００ポンド／平方インチ（２８１．２３ｋｇ／ｃｍ２）以上である、請求項２３に記載のプレストレスト組立品。
【請求項２７】
前記少なくとも１つのプレストレスト発泡ガラスタイルの前記プレストレス圧縮力が、５，０００ポンド／平方インチ（３５１．５４ｋｇ／ｍ２）以上である、請求項２３に記載のプレストレスト組立品。
【請求項２８】
前記引張部材は、少なくとも部分的に前記タイルの内側にある、請求項２３に記載のプレストレスト組立品。
【請求項２９】
前記組立品は、建物における柱である、請求項２３に記載のプレストレスト組立品。
【請求項３０】
前記金属梁は鋼から構成される、請求項２３に記載のプレストレスト組立品。
【請求項３１】
前記１つ以上の引張部材は、引張ボルトから構成される、請求項２３に記載のプレストレスト組立品。
【請求項３２】
前記１つ以上の引張部材は、ワイヤから構成される、請求項２３に記載のプレストレスト組立品。
【請求項３３】
前記１つ以上の引張部材は、炭素繊維から構成される、請求項２３に記載のプレストレスト組立品。
【請求項３４】
前記１つ以上の引張部材は、ワイヤが７本の標準的なプレストレスストランドから構成される、請求項２３に記載のプレストレスト組立品。
【請求項３５】
前記１つ以上の引張部材は、ワイヤが７本の小型のプレストレスストランドから構成される、請求項２３に記載のプレストレスト組立品。
【請求項３６】
前記１つ以上の引張部材は、１つ以上のロッドから構成される、請求項２３に記載のプレストレスト組立品。
【請求項３７】
前記１つ以上の引張部材は、前記少なくとも１つのプレストレスト発泡ガラスタイルの内部にない、請求項２３に記載のプレストレスト組立品。
【請求項３８】
前記金属梁は組立品より先に上反りし、組立品に加えられる応力の原因となる、請求項２３に記載のプレストレスト組立品。
【請求項３９】
前記組立品は斜縁部を有する２つの金属部品を更に含み、前記金属部品は前記少なくとも１つの発泡ガラスタイルとそれぞれの前記金属梁との間に設置される、請求項２３に記載のプレストレスト組立品。
【請求項４０】
前記少なくとも１つの発泡ガラスタイルは、二組の発泡ガラスタイルから構成され、且つ前記１つ以上の引張部材が、前記二組の発泡ガラスタイルの間に設置される、請求項２３に記載のプレストレスト組立品。
【請求項４１】
重量のある建物において使用するプレストレスト組立品であって、１，０００ポンド／平方インチ（７０．３１ｋｇ／ｃｍ２）以上のプレストレス圧縮力を有する、少なくとも１つのプレストレスト発泡ガラスタイルを含み、前記タイルは建物の重量の一部から生じる圧縮力を受ける、プレストレスト組立品。
【請求項４２】
１，０００ポンド／平方インチ（７０．３１ｋｇ／ｃｍ２）以上のプレストレス圧縮力、及び０．３ｍｍ〜０．８ｍｍの平均孔径を有する、プレストレスト発泡ガラスタイル。
【請求項４３】
前記プレストレス圧縮力が、２，０００ポンド／平方インチ（１４０．６１ｋｇ／ｃｍ２）以上である、請求項４２に記載のプレストレスト発泡ガラスタイル。
【請求項４４】
前記プレストレス圧縮力が、３，０００ポンド／平方インチ（２１０．９２ｋｇ／ｃｍ２）以上である、請求項４２に記載のプレストレスト発泡ガラスタイル。
【請求項４５】
前記プレストレス圧縮力が、４，０００ポンド／平方インチ（２８１．２３ｋｇ／ｃｍ２）以上である、請求項４２に記載のプレストレスト発泡ガラスタイル。
【請求項４６】
前記プレストレス圧縮力が、５，０００ポンド／平方インチ（３５１．５４ｋｇ／ｍ２）以上である、請求項４２に記載のプレストレスト発泡ガラスタイル。
【請求項４７】
前記プレストレスト発泡ガラスタイルの外側で、引張部材が引張力を受けて前記プレストレス圧縮力を与える、請求項４２に記載のプレストレスト発泡ガラスタイル。
【請求項４８】
前記引張部材は引張ボルトから構成される、請求項４７に記載のプレストレスト発泡ガラスタイル。
【請求項４９】
建物又は他の構造物において使用するプレストレスト組立品であって、
１，０００ポンド／平方インチ（７０．３１ｋｇ／ｃｍ２）以上のプレストレス圧縮力、及び０．３ｍｍ〜０．８ｍｍの平均孔径を有する、少なくとも１つのプレストレスト発泡ガラスタイルと、
少なくとも２つの金属梁と、
１つ以上の引張部材と
を含み、前記少なくとも１つのプレストレスト発泡ガラスタイルは、前記少なくとも２つの金属梁の間に設置され、且つ少なくとも１，０００ポンド／平方インチ（７０．３１ｋｇ／ｃｍ２）の圧縮力で前記１つ以上の引張部材により保持される、プレストレスト組立品。
【請求項５０】
前記少なくとも１つのプレストレスト発泡ガラスタイルの前記プレストレス圧縮力が、２，０００ポンド／平方インチ（１４０．６１ｋｇ／ｃｍ２）以上である、請求項４９に記載のプレストレスト組立品。
【請求項５１】
前記少なくとも１つのプレストレスト発泡ガラスタイルの前記プレストレス圧縮力が、３，０００ポンド／平方インチ（２１０．９２ｋｇ／ｃｍ２）以上である、請求項４９に記載のプレストレスト組立品。
【請求項５２】
前記少なくとも１つのプレストレスト発泡ガラスタイルの前記プレストレス圧縮力が、４，０００ポンド／平方インチ（２８１．２３ｋｇ／ｃｍ２）以上である、請求項４９に記載のプレストレスト組立品。
【請求項５３】
前記少なくとも１つのプレストレスト発泡ガラスタイルの前記プレストレス圧縮力が、５，０００ポンド／平方インチ（３５１．５４ｋｇ／ｍ２）以上である、請求項４９に記載のプレストレスト組立品。
【請求項５４】
前記金属梁は鋼から構成される、請求項４９に記載のプレストレスト組立品。
【請求項５５】
前記１つ以上の引張部材は、引張ボルトから構成される、請求項４９に記載のプレストレスト組立品。
【請求項５６】
前記１つ以上の引張部材は、前記少なくとも１つのプレストレスト発泡ガラスタイルの内部にない、請求項４９に記載のプレストレスト組立品。
【手続補正２】
【補正対象書類名】明細書
【補正対象項目名】０００５
【補正方法】変更
【補正の内容】
【０００５】
例えば、ペンシルベニア州ピッツバーグのピッツバーグコーニングコーポレイション（Pittsburgh Corning Corporation 「ＰＣＣ」）)は、ＦｏａｍＧｌａｓ（登録商標）絶縁系として知られる製品を開発及び市販している。これは、米国特許第３，９５９，５４１号、同第４，１１９，４２２号、同第４，１９８，２２４号、同第４，５７１，３２１号及び同第４，６２３，５８５号に記載されている。これらの開発の焦点は、発泡絶縁材料の製造に向けられているので、ＰＣＣにより市販されるＦｏａｍＧｌａｓ（登録商標）絶縁系タイルは、比較的軽く、９．５ポンド／立方フィート（１５２．１８ｋｇ／ｍ３）の重さである。更に、このタイルの目的は、断熱材として使用されることなので、表面強度が不足しており、非常に簡単に窪ませられ得る。ＦｏａｍＧｌａｓ（登録商標）絶縁系タイルは、比較的低密度、例えば、９．５ポンド／立方フィート（１５２．１８ｋｇ／ｍ３）であるので、このようなタイルは、建物又は他の構造物の外壁に典型的に加えられる力に曝されると、容易に破損するであろう。したがって、このようなタイルは、外壁のタイル張りとして使用するのに適さない。同様に、この発泡体は、爆発による衝撃波に曝されても、内破する際に衝撃波のエネルギーをほとんど吸収しないであろう。衝撃波は、爆発に伴う尺度であり、爆発の結果生じる圧力波(pressure front)であることが、当業者によって容易に理解される。
【手続補正３】
【補正対象書類名】明細書
【補正対象項目名】００４７
【補正方法】変更
【補正の内容】
【００４７】
図６に示される本発明の別の実施形態において、組立品８０は、建物の２つの床８６Ａ及び８６Ｂと鋼梁９０／鋼部品８８とを用いて、プレストレスを達成する。上側の床８６Ａの重量は、圧縮力を加えるのに用いられ得るので、引張ボルト８４により付与される初期引張力は減少する。図６に、４つの横列（段）であるタイル８２Ａ、８２Ｂ、８２Ｃ及び８２Ｄを示す。しかしながら、タイルの数及び大きさは上記のように変更され得る。更に、本実施形態は、実施形態１０、１０Ａ、５０、６０及び７０に対する上記の教示及び原理に従って更に変更され得る。
【手続補正４】
【補正対象書類名】明細書
【補正対象項目名】００５１
【補正方法】変更
【補正の内容】
【００５１】
有用な比較を行うために、フライアッシュを加えたシリカの総量が１００ｇとなるように想定し、組成物の重量を標準化した。その後、適量の材料が使用されるのを確実にするため、標準化された組成物の重量に、表１に示されるような適切なバッチサイズ係数(batch size factor)を乗じて、使用されるモールドの大きさとする。例えば、５０×のバッチサイズ係数は、８インチ×１４インチ×４インチ（２０．３２ｃｍ×３５．５６ｃｍ×１０．１６ｃｍ）のモールドに使用される。
【手続補正５】
【補正対象書類名】明細書
【補正対象項目名】００５３
【補正方法】変更
【補正の内容】
【００５３】
本明細書の実施例１〜７において得られた発泡ガラスの特性は、表１の特性の欄に示される。得られた発泡ガラスは、表１の特性の欄に示されるように約３０〜７０ポンド／立方フィート（約４８０．４６〜１１２１．０６ｋｇ／ｍ３）の密度、及び完全に艶出し加工された表面を有していた。気孔構造は均一で、表１の特性の欄に示されるような平均孔径を有していた。表１が示すように、より小さい孔径、高密度及び得られた均一構造を有するタイルは、最大の引張強度及び圧縮強度を有する。調製された発泡ガラス試料の強度を測定するために、ＡＳＴＭ規格の試験手順をコンクリートに対して実施してみた。しかしながら、試料は実質的にコンクリートよりも強固であることが分かったので、用いられる装置が試料を実際に破壊するために、その手順を試料のサイズを縮小することにより改良しなければならない。このため、発泡ガラスブロックは、艶出し加工された表面を有さない１．０〜１．５インチ（２．５４〜３．８１ｃｍ）の直径及び５インチ（１２．７ｃｍ）未満の高さの円柱に切断され、圧縮測定を行った。表１の特性の欄に示されるように、本明細書の実施例５〜７の圧縮強度は、１０，０００ポンド／平方インチ（７０３．１ｋｇ／ｃｍ２）を超え、コンクリートの圧縮強度（４，０００ポンド／平方インチ（２８１．１７ｋｇ／ｃｍ２））の２．５倍を超える要素であった。同様に、表１の特性の欄に示されるように、本明細書の実施例５〜７の引張強度は、１，２５０ポンド／平方インチ（８７．８７ｋｇ／ｃｍ２）を超え、コンクリートの引張強度（５００ポンド／平方インチ（３５．１５ｋｇ／ｃｍ２））の２．５倍を超える要素であった。実施例７は、２，５００ポンド／平方インチ（１７５．７３ｋｇ／ｃｍ２）の引張強度を有し、コンクリートの引張強度の５倍の要素であった。
【手続補正６】
【補正対象書類名】明細書
【補正対象項目名】００５５
【補正方法】変更
【補正の内容】
【００５５】
引張ゲージ１４の１つは、引張ボルトにより処理（covered）されていないタイル１２の側面から取り除かれた。次に、組立品は、タイル１２の反対側面上に２つのナイフエッジ（例えば、円柱(rounded cylinders)）を配置することで、その引張強度を試験した。第３のナイフエッジは、引張ゲージ１４が取り除かれた側面の上中央部に設置された。引張ボルトは、タイル１２の他の２つの側面上に残された。次に、変位の定率が、上部のナイフエッジに加えられ、得られた力が測定された。また、同じ種類の分析が、１．５８ｃｍ×４．７６ｃｍ表面である実施例７の別の部品で行われ、結果が比較された。図７は、プレストレスが与えられていない(unstressed)実施例７を用いる組立品９２（曲線９２を参照）と、プレストレスを与えた実施例７を用いる本発明の組立品９４（曲線９４を参照）とを比較した、三点曲げ試験の変位関数としての力のグラフを示す。試料の様々な寸法は、下記の式（１）：
（１）    Ｆ２，再基準化＝Ｆ２（ｗ１／ｗ２）（ｈ１／ｈ２）２
を用いて説明された。ここで、Ｆ２，再基準化は再基準化された力であり、Ｆ２は実測の力であり、ｗ１は試料１の幅であり、ｗ２は試料２の幅であり、ｈ１は試料１の高さであり、ｈ２は試料２の高さである。
【手続補正７】
【補正対象書類名】明細書
【補正対象項目名】００５８
【補正方法】変更
【補正の内容】
【００５８】
【図１】１つのプレストレスト発泡ガラスタイルが圧縮下にあり、かかるタイルの外側に引張ボルトがある本発明の実施形態の側面図である。
【図２】３つのプレストレスト発泡ガラスタイルが圧縮下にあり、かかるタイルの外側に引張ボルトがある本発明の実施形態の側面図である。
【図３Ａ】２つのプレストレスト発泡ガラスタイルが圧縮下にあり、かかるタイルの内側に引張ボルトがある本発明の実施形態の側面図である。
【図３Ｂ】３Ｂ−３Ｂ線に沿った図３Ａの断面図である。
【図４Ａ】二組の発泡ガラスタイルが圧縮下にあり、かかるタイルの間に引張ボルトがある本発明の別の実施形態の断面図である。
【図４Ｂ】４Ｂ−４Ｂ線に沿った図４Ａの断面図である。
【図５Ａ】二組の発泡ガラスタイルが２方向における圧縮下にあり、かかるタイルの間に引張ボルトがある本発明の別の実施形態の断面図である。
【図５Ｂ】５Ｂ−５Ｂ線に沿った図５Ａの断面図である。
【図６】複数の発泡ガラスタイルが、建物における２つの床の間で圧縮下にある本発明の別の実施形態の側面図である。
【図７】プレストレスを与えていない実施例７を用いる組立品とプレストレスを与えた実施例７を用いる本発明の組立品とを比較する、三点曲げ試験の変位関数である力のグラフである。
【手続補正８】
【補正対象書類名】図面
【補正対象項目名】全図
【補正方法】変更
【補正の内容】
【図１】
2007509020.tif 000001
【図２】
2007509020.tif 000002
【図３Ａ】
2007509020.tif 000003
【図３Ｂ】
2007509020.tif 000004
【図４Ａ】
2007509020.tif 000005
【図４Ｂ】
2007509020.tif 000006
【図５Ａ】
2007509020.tif 000007
【図５Ｂ】
2007509020.tif 000008
【図６】
2007509020.tif 000009
【図７】
2007509020.tif 000010